(57)【要約】      （修正有）【課題】改善された演色性、改善された色域および改善１９３１ＣＩＥｘ、ｙ色度座標を有する緑色フィルターおよびディスプレイを提供する。【解決手段】架橋アルミニウムフタロシアニン顔料、および４００〜５００ｎｍの波長でその最大吸収を有する第２顔料を含む緑フィルター層を有する緑色フィルターを用いる。【選択図】図２ａ
2014115661.tif 000002
【特許請求の範囲】
【請求項１】
ａ．架橋アルミニウムフタロシアニン顔料、および
ｂ．４００〜５００ｎｍの波長でその最大吸収を有する第２顔料、
を含む緑フィルター層を有する緑色フィルター。
【請求項２】
架橋アルミニウムフタロシアニン顔料がシロキサン架橋アルミニウムフタロシアニンを含む請求項１に記載の緑色フィルター。
【請求項３】
シロキサン架橋アルミニウムフタロシアニン顔料がビス（フタロシアニルアルミノ）テトラフェニルジシロキサンである請求項２に記載の緑色フィルター。
【請求項４】
第２顔料がモノアゾ顔料である請求項１に記載の緑色フィルター。
【請求項５】
ａ．６００〜７００ｎｍの波長でその最大吸収を有する第１顔料であって、該第１顔料粒子の少なくとも９０体積％は３００ｎｍ未満の粒径を有する、第１顔料、および
ｂ．４００〜５００ｎｍの波長でその最大吸収を有する第２顔料であって、該第２顔料粒子の少なくとも９０体積％は３００ｎｍ未満の粒径を有する、第２顔料、
を含んでなる緑フィルター層を有する緑色フィルターであって、
ｃ．該緑フィルター層が５２０ｎｍの波長で６０％以上の、５９０ｎｍの波長で１０％以下の、および４８０ｎｍの波長で１０％以下の透過率を有すること、
を特徴とする前記緑色フィルター。
【請求項６】
第１顔料粒子の少なくとも９０体積％が１００ｎｍ未満の粒径を有すると共に、第２顔料粒子の少なくとも９０体積％が５０ｎｍ未満の粒径を有する請求項５に記載の緑色フィルター。
【請求項７】
第１顔料粒子の１０体積％以下が５ｎｍ未満の粒径を有し、第２顔料粒子の１０体積％以下が５ｎｍ未満の粒径を有すると共に、第１顔料粒子の少なくとも９０体積％が５０ｎｍ未満の粒径を有し、第２顔料粒子の少なくとも９０体積％が３０ｎｍ未満の粒径を有する請求項６に記載の緑色フィルター。
【請求項８】
第１顔料がメタロフタロシアニン顔料を含む請求項５に記載の緑色フィルター。
【請求項９】
第１顔料対第２顔料の質量比が４０：６０〜７５：２５の範囲にある請求項５に記載の緑色フィルター。
【請求項１０】
請求項５に記載の緑色フィルターを含むディスプレイ装置。
【請求項１１】
緑フィルター層が、式０．１９≦ｘ≦０．２４および０．６８≦ｙ≦０．７２を満たすＣＩＥ標準光源Ｄ６５を用いて計算される、１９３１ＣＩＥ・ＸＹＺ比色系における色度座標（ｘ、ｙ）を有する請求項５に記載の緑色フィルター。
【請求項１２】
ａ）第１顔料、該顔料用の担体、および分散剤を含有する顔料混合物を提供し、
ｂ）１００マイクロメートル未満の平均粒径を有する硬質のミリング媒体により該顔料混合物を混合し、
ｃ）段階ｂ）の混合物を高速度製粉機中に導入し、
ｄ）該顔料粒子の少なくとも９０体積％が１００ｎｍ未満の粒径を有する顔料分散液が得られるまで該混合物を粉砕し、
ｅ）段階ｄ）で粉砕された該分散液から該ミリング媒体を分離し、
ｆ）段階ａ）〜ｅ）を第２顔料用に繰り返し、
ｇ）第１および第２顔料の分散液を混合し、および
ｈ）得られる分散液を基板上に被覆して緑フィルター層を形成する、
段階を含む、請求項１〜１１のいずれか１項に記載の緑フィルター層を有する緑色フィルターを形成する方法。
【請求項１３】
ａ．６００〜７００ｎｍの波長でその最大吸収を有する第１顔料、および
ｂ．４００〜５００ｎｍの波長でその最大吸収を有する第２顔料、
を含んでなる緑フィルター層を有する緑色フィルターであって、
ｃ．該緑フィルター層が、式０．１９≦ｘ≦０．２４および０．６８≦ｙ≦０．７２を満たすＣＩＥ標準光源Ｄ６５を用いて計算される、１９３１ＣＩＥ・ＸＹＺ比色系における色度座標（ｘ、ｙ）を有すること、
を特徴とする前記緑色フィルター。
【発明の詳細な説明】
【技術分野】
【０００１】
本発明は、電子ディスプレイ用のカラーフィルターに関する。
【背景技術】
【０００２】
近年、画像ディスプレイ装置が高解像度および高画質を有することが必要になってきていると共に、こうした画像ディスプレイ装置が低電力消費量を有し、薄く、軽量で広角度から見ることができることは望ましい。こうした要求事項により、薄膜能動素子（薄膜トランジスタ、ＴＦＴとも呼ばれる）がガラス基板上に形成され、次に、表示要素（例えば、光を生み出すための有機発光ダイオード層、またはバックライトからの光を遮断するための液晶層）が上に形成されるディスプレイ装置（複数のディスプレイ）が開発されてきた。
【０００３】
白色発光素子をカラーフィルターと組み合わせるディスプレイの一つの問題点は、エミッタとカラーフィルターの組合せが広範囲な色の再生用の良好な色域を提供しなければならないことである。このような方法で用いられるカラーフィルターは、所定の可視領域では十分な透過率を有し、可視スペクトルの他の領域では不要な透過の全くない良好な分光特性を有しなければならない。
【０００４】
液晶ディスプレイ（ＬＣＤ）用の良好なカラーフィルターおよびカラーフィルターの組合せを特定するために、多大の仕事、例えば、“Ｌｉｑｕｉｄ  Ｃｒｙｓｔａｌ  Ｄｉｓｐｌａｙｓ”，Ｅｒｎｓｔ  Ｌｅｕｄｎｅｒ  ｅｄ．，Ｊｏｈｎ  Ｗｉｉｌｅｙ  ＆  Ｓｏｎｓ（２００１），ｐｐ．２８〜２９６；“Ｈｉｇｈ  Ｐｅｒｆｏｒｍａｎｃｅ  Ｐｉｇｍｅｎｔｓ”，Ｈｕｇｈ  Ｍ．Ｓｍｉｔｈ，Ｊｏｈｎ  Ｗｉｌｅｙ  ＆  Ｓｏｎｓ，ｐｐ．２６４〜２６５；Ｋｕｄｏ  ｅｔ  ａｌ．，Ｊａｎ．Ｊ．Ａｐｐｌｉ．Ｐｈｙｓ．，３７（１９９８），ｐｐ．３５９４〜３６０３；Ｋｕｄｏ  ｅｔ  ａｌ．，Ｊ．Ｐｈｏｔｏｐｏｌｙｍｅｒ  Ｓｃｉ．Ｔｅｃｈ．９（１９９６），ｐｐ．１０９〜１２０；Ｓｕｇｉｕｒａ，Ｊ．ｏｆ  ｔｈｅ  ＳＩＤ，１（３）（１９９３），ｐｐ．３４１〜３４６；ＦＵ  ｅｔ  ａｌ．，ＳＰＩＥ，Ｖｏｌ．３５６０，ｐｐ．１１６〜１２１；Ｕｅｄａ  ｅｔ  ａｌ．，米国特許第６，７７０，４０５号明細書；およびＭａｃｈｉｇｕｃｈｉ  ｅｔ  ａｌ．米国特許第６，７１３，２２７号および第６，７３３，９３４号明細書がなされてきた。
【０００５】
こうした改善にもかかわらず、ディスプレイカラー再生は、妥協に満ちたままである。例えば、カラーテレビ色域用の標準は、Ｆｉｎｋが  “Ｃｏｌｏｒ  Ｔｅｌｅｖｉｓｉｏｎ  Ｓｔａｎｄａｒｄｓ”，ＭｃＧｒａｗ−Ｈｉｌｌ，Ｎｅｗ  Ｙｏｒｋ（１９５５），や  Ｒｅｃｏｍｍｅｎｄａｔｉｏｎ  ＩＴＵ−Ｒ・ＢＴ．７０９−５，“Ｐａｒａｍｅｔｅｒ  ｖａｌｕｅｓ  ｆｏｒ  ｔｈｅ  ＨＤＴＶ  ｓｔａｎｄａｒｄｓ  ｆｏｒ  ｐｒｏｄｕｃｔｉｏｎ  ａｎｄ  ｉｎｔｅｒｎａｔｉｏｎａｌ  ｐｒｏｇｒａｍｍｅ  ｅｘｃｈａｎｇｅ”に記載するように、めったに満足させられるものではなかった。前のＮＴＳＣ基準は、１９３１ＣＩＥｘ、ｙ色度座標のｘ＝０．６７およびｙ＝０．３３を有する良好な赤原色、一方で良好な緑原色が座標ｘ＝０．２１およびｙ＝０．７１を有することを記載している。後者のＨＤＴＶ基準は、座標ｘ＝０．１５およびｙ＝０．０６を有する当初のＰＡＬ／ＳＥＣＡＭ青としての良好な青原色を定義する。市販のテレビは、これらの標準に達せず、妥協した色域を有する。タキザワは、米国特許第２００４／０１０５２６５号明細書において、ＮＴＳＣ基準赤原色のｘには達しないが０．６５の高いｘ値、および０．３３の高いｙ値を達成することができる赤フィルターを教示する。ヤマシタは、米国特許第６，８５６，３６４号明細書において、０．６６５の高いｘ値、および０．３１〜０．３５の範囲にあるｙを達成することができる赤フィルターを教示する。これはタキザワを凌駕する改善策であるが、一方で、ＮＴＳＣ原色のｘ値を満足させるか、または超える赤原色はより純粋な赤色をもたらすであろう。ヤマシタは、さらに、ｘ値が０．１３〜０．１５の範囲にあることができ、ｙ値が０．０８まで低くあることができる青フィルター、およびｘ値が０．２２〜０．３４の範囲にあることができ、ｙ値が０．５６〜０．６５の範囲にあることができる緑フィルターを教示する。これらは両方とも、それぞれの望ましい原色のｘ、ｙ値に達していないが、もしこれが達成されれば、それぞれより純粋な青および緑色をもたらすであろう。
【０００６】
加えて、一般的に利用可能な液晶ディスプレイは、多くの場合、冷陰極蛍光灯（ＣＣＦＬ）などのバックライトを用いる。それが可視スペクトルの多様な波長からなる白色光を提供するが、一方で、光は多くの場合スペクトルの少しの狭周波数帯中で一層強くあることは、一般的に利用可能なＣＣＦＬソースの特性である。これらの帯は、一般に、スペクトルの赤、緑、および青領域に集中する。こうした光ソースにより必要とされるカラーフィルターは、良好な色域を提供するためにとりわけ狭くあることを必要としない。例えば、赤フィルターは、尾部領域が主緑発光ピークを含まず、なお、こうした光ソースを有する良好な色を提供する限り、スペクトルの緑領域の部分中への透過「尾部」を許容する。
【０００７】
有機発光ダイオード（ＯＬＥＤ）は、ディスプレイ用の別の光源を提供する。単一のフルディスプレイ光源を有するＬＣＤと違って、ＯＬＥＤディスプレイは、一時に輝いていることが必要とされるピクセルでのみ光を生み出す。従って、ＯＬＥＤ素子が通常の使用下で電力必要量を下げたディスプレイを提供することは可能である。カラーディスプレイ中の広帯域発光ＯＬＥＤ素子への多大の関心が存在してきた。こうしたディスプレイの各ピクセルは、カラーフィルター配列（ＣＦＡ）の一部としてカラーフィルター素子と併用されて、画素化多色ディスプレイを達成する。広帯域発光構造はすべてのピクセルに共通であり、視聴者により感じられる最終カラーは、そのピクセルの対応カラーフィルター素子により決定される。従って、多色またはＲＧＢ素子は、発光構造のいかなるパターン化を必要とせずに製造することができる。白色ＣＦＡトップ発光素子の例は米国特許第６，３９２，３４０号明細書に示される。Ｓｃｉｅｎｃｅ，２６７，１３３２（１９９５）およびＡｐｐｌｉｅｄ  Ｐｈｙｓｉｃｓ  Ｌｅｔｔｅｒｓ，６４，８１５（１９９４）でのキド（Ｋｉｄｏ）ら、米国特許第５，４０５，７０９号明細書でのリットマン（Ｌｉｔｔｍａｎ）ら、およびＡｐｐｌｉｅｄ  Ｐｈｙｓｉｃｓ  Ｌｅｔｔｅｒｓ，７５，８８８（１９９９）でのデシュパンデ（Ｄｅｓｈｐａｎｄｅ）らは、白色光生成ＯＬＥＤ素子を報告している。白色光生成ＯＬＥＤ素子の他の例は、米国特許第５，６８３，８２３号明細書および日本特許第０７，１４２，１６９号明細書に報告されている。
【０００８】
広帯域ＯＬＥＤディスプレイの一つの特性は、それらが各種波長で発光強度においていくらか変わることができるが、一方で、それらは一般にＣＣＦＬソースの強いピーク特性を持たないことである。従って、ＣＣＦＬディスプレイと併用される場合に適切な色域を提供する共通のカラーフィルターは、ＯＬＥＤディスプレイによって良好な結果を提供することができないことがある。スペクトルの緑領域の一部中への「尾部」を有する赤カラーフィルターの上の例は、ＣＣＦＬソース用の適切な赤発光を提供することができるが、しかし、ＯＬＥＤ素子で用いるには全体的に不適当である可能性がある。
【０００９】
従って、広帯域ＯＬＥＤ素子と併用して改善された演色性を有するディスプレイを提供することができるカラーフィルターを製造することは、解決されるべき問題である。
【発明の概要】
【発明が解決しようとする課題】
【００１０】
従って、特に広帯域発光ＯＬＥＤ素子を伴って、改善された演色性を提供するための、緑色フィルター；フィルターを含有するディスプレイ；およびフィルターを作製する方法を提供することが、本発明の目的である。改善された演色性には、改善された色域および改善１９３１ＣＩＥｘ、ｙ色度座標および改善スペクトル曲線形状などの関連特性が挙げられる。
【課題を解決するための手段】
【００１１】
この目的は、
ａ．架橋アルミニウムフタロシアニン顔料、および
ｂ．４００〜５００ｎｍの波長でその最大吸収を有する第２顔料、
を含む緑フィルター層を有する緑色フィルターにより達成される。
【００１２】
この目的は、また、
ａ．６００〜７００ｎｍの波長でその最大吸収を有する第１顔料であって、該第１顔料粒子の少なくとも９０体積％は３００ｎｍ未満の粒径を有する、第１顔料、
ｂ．４００〜５００ｎｍの波長でその最大吸収を有する第２顔料であって、該第２顔料粒子の少なくとも９０体積％は３００ｎｍ未満の粒径を有する、第２顔料、および
ｃ．緑フィルター層が５２０ｎｍの波長で６０％以上の、５９０ｎｍの波長で１０％以下の、および４８０ｎｍの波長で１０％以下の透過率を有する、緑フィルター層
を含む緑フィルター層を有する緑色フィルターにより達成される。
【発明の効果】
【００１３】
既存のディスプレイに対して色および効率の改善された組合せを有するカラーディスプレイを製造できることが、本発明の利点である。本発明は、より良い色域、従ってより良い演色性を提供することができる。既存のカラーフィルターはより厚いフィルターを使うことによってより良い色域を提供することができるであろうが、一方で、本発明は効率損失を下げて改善された色域を提供することができる。
【図面の簡単な説明】
【００１４】
【図１ａ】本発明を用いる電子ディスプレイ用に用いることができるピクセル構造の例を示す。
【図１ｂ】本発明を用いる電子ディスプレイ用に用いることができるピクセル構造の例を示す。
【図１ｃ】本発明を用いる電子ディスプレイ用に用いることができるピクセル構造の例を示す。
【図１ｄ】本発明を用いる電子ディスプレイ用に用いることができるピクセル構造の例を示す。
【図２ａ】本発明により用いることができる電子ディスプレイの一つの実施形態の断面図を示す。
【図２ｂ】本発明により用いることができる電子ディスプレイの別の実施形態を示す。
【００１５】
層厚さなどの素子態様寸法はしばしばサブマイクロメートル範囲内にあるので、図面は寸法の正確度よりもむしろ見易さの方をとって拡大縮小される。
【発明を実施するための形態】
【００１６】
用語「電子ディスプレイ」は、電子実体（electronic entities）がディスプレイの各種面の強度を制御するディスプレイを指す。こうした電子実体には、例えば、受動マトリクスディスプレイ中のオフパネルドライバーおよび一連の水平および垂直電極、または能動マトリクスディスプレイ中の薄膜トランジスタ（ＴＦＴ）の配列を挙げることができる。こうしたディスプレイには、液晶ディスプレイ（ＬＣＤ）および有機発光ダイオード（ＯＬＥＤ）ディスプレイを挙げることができる。用語「ＯＬＥＤディスプレイ」、「ＯＬＥＤ素子」または「有機発光ディスプレイ」は、ピクセルとして有機発光ダイオードを含むディスプレイ装置の技術的に認められた意味において用いられる。用語「多色」は、異なる面で異なる色相の光を発光することができるディスプレイパネルを説明するために用いられる。特に、それは各種の色の画像を表示することができるディスプレイパネルを説明するために用いられる。これらの面は、必ずしも隣接していない。用語「フルカラー」は、一般的に、可視スペクトルの少なくとも赤、緑、および青領域中で発光し、あらゆる色相の組合せで画像を表示することができる多色ディスプレイパネルを説明するために用いられる。所定のディスプレイにより生成することができる色の完全なセットは、一般的に、ディスプレイの色域と呼ばれる。赤、緑、および青色は、それらからすべての他の色が適切な混合により生成することができる３原色を構成する。しかし、色域を拡大するための、または素子の色域内での追加色の使用は可能である。用語「色相」は、可視スペクトル内の光放射の強度プロフィールを指し、異なる色相は見て識別できる色の違いを示す。用語「ピクセル」は、他の面とは独立に発光するように刺激することができるディスプレイパネルの面を指定するためのその技術的に認められた使用において用いられる。フルカラーシステムにおいて、各種の色のいくつかのピクセルが一緒に用いられて広い範囲の色を生成し、視聴者がこうしたグループを単一ピクセルと称することができることは認められる。この検討の目的のため、こうしたグループはいくつかの異なる色のピクセルと考えられる。
【００１７】
本明細書において用いられる用語「最大吸収」および「最大透過率」は、可視スペクトル部分、すなわち、４００ｎｍ〜７００ｎｍ内でのカラーフィルターおよびカラーフィルター層の、それぞれ、最大光吸収および最大光透過を指す。赤色フィルターは、実質的に６００ｎｍ〜７００ｎｍ範囲内の最大透過率を有するカラーフィルターである。緑色フィルターは、実質的に５００ｎｍ〜６００ｎｍの範囲内の最大透過率を有するカラーフィルターである。青色フィルターは、実質的に４００ｎｍ〜５００ｎｍの範囲内の最大透過率を有するカラーフィルターである。
【００１８】
図１は本発明を用いる電子ディスプレイ用に用いることができるピクセル構造例を示す。図１ａはピクセルグループ２０ａを有する素子の縞パターン構造を示す。ピクセルグループ２０ａは、赤、緑、および青色域規定ピクセル２１ａ、２１ｂ、および２１ｃを含む。図１ａはＲＧＢディスプレイの一般的な例である。図１ｂは赤、緑、および青色域規定ピクセル２１ａ、２１ｂ、および２１ｃならびに全域内ピクセル（例えば、白色）であることができるか、または別の色域規定ピクセルであることができる付加的なピクセル２１ｄを含むピクセルグループ２０ｂを有する素子の構造を示す。図１ｂを利用する一つの一般的な配置はＲＧＢＷディスプレイであり、該ディスプレイの部分、例えば、全域内ピクセル２１ｄは、カラーフィルターを持たないであろう。図１ｃはピクセルグループ２０ｃを有する素子の別の構造パターンを示す。図１ｄはピクセルグループ２０ｄを有する素子の別の構造パターンを示す。４を超えるピクセルを有するパターンを含む他のパターンは、また、本発明に適用することができる。上述の例において、ピクセルは一定の順序に配置されることが示されるが、一方で、ピクセルは他の実施形態では異なる順序を有して配置することができると共に、他の実施形態は異なる寸法および形状を有するピクセルを持つことができる。
【００１９】
本発明がそれらにより実施することができるカラーフィルターおよびディスプレイの多くの構造が存在する。さて図２ａに戻り、本発明により用いることができる底面発光電子ディスプレイ１０の一つの実施形態の断面図が示される。電子ディスプレイ１０は技術上周知のＯＬＥＤ素子である。空孔注入層３５、空孔輸送層４０、発光層４５および５０、電子輸送層５５、および電子注入層６０を含む有機電子発光（ＥＬ）素子７０は、ＯＬＥＤ基板８０上に提供される。電流は陰極９０および陽極３０ａ、３０ｂ、および３０ｃにより提供される。ディスプレイは、それらそれぞれが、それぞれそれ自身の陽極３０ａ、３０ｂ、および３０ｃを有する別の発光単位である少なくとも３個の別フィルター、例えば、赤色フィルター２５ａ、緑色フィルター２５ｂ、および青色フィルター２５ｃを含む。
【００２０】
カラーフィルターは、多くの場合、基板上に提供される。図２ａにおいて、基板は、また、素子基板２０である。さて図２ｂに移り、カラーフィルターを有する電子ディスプレイの別の実施形態が示される。電子ディスプレイ１５は、上面発光素子である。カラーフィルター２５ａ、２５ｂ、および２５ｃは、電子および発光層が提供された後、電子ディスプレイ上に置かれる別のカラーフィルター基板８５上に提供されている。一般的に技術上公知のカラーフィルターの他の配置が、本発明により用いることができることは理解される。さらに、電子ディスプレイの他の実施形態、例えば、タンデムＯＬＥＤ素子、液晶ディスプレイ、などは、用いることができる。
【００２１】
カラーフィルター顔料調製
カラーフィルター顔料用に技術上用いられてきたミリングは、５００ｎｍ以下の広い範囲の粒径を有する材料を製造する。顔料粒子を粒径が主に１００ｎｍ未満である狭い粒径範囲に製粉することにより、改善されたカラーフィルター特性が得られることが見出されてきた。このタイプの粒子を製造するための方法は、米国特許第５，７３８，７１６号明細書におけるサンティリ（Ｓａｎｔｉｌｌｉ）ら、および米国特許第５，５００，３３１号明細書におけるチェカイ（Ｃｚｅｋａｉ）らにより教示されてきた。この方法は本明細書においてマイクロメディアミリングと呼ばれる。
【００２２】
顔料からカラーフィルターを調製する方法は、一般的に３段階を含む：（ａ）顔料を一次粒子の分散液に粉砕するための分散またはミリング段階、（ｂ）分散顔料濃縮物が中で他の顔料分散液を含むことができる担体および他の付加物により皮膜強度性顔料分散液に希釈される希釈および／または混合段階、および（ｃ）皮膜強度性顔料分散液からのカラーフィルター層を基板上に被覆すること。段階（ａ）は、さらに、（ａ１）顔料および顔料用の担体、および任意に分散剤を含有する顔料混合物を提供し、（ａ２）ミリング媒体により顔料混合物を混合し、（ａ３）混合物を高速度製粉機中に導入し、（ａ４）混合物を粉砕して顔料粒子が望ましい粒径を有する顔料分散液を得、および（ａ５）分散液をミリング媒体から分離することとして詳述することができる。
【００２３】
ミリング段階において、顔料は、通常、硬質不活性のミリング媒体と共に、担体（一般的に、皮膜強度性スラリー中のそれと同じ担体）中に懸濁される。機械的エネルギーはこの顔料分散液に供給され、ミリング媒体と顔料間の衝突は顔料がその一次粒子に分散することを引き起こす。分散剤または安定剤、または両方は、一般的に顔料分散液に添加されて、生顔料の分散を容易にし、コロイド状粒子安定性を保持し、および粒子再凝集および沈降を遅らせる。
【００２４】
ガラス、セラミックス、金属、およびプラスチックなどのミリング媒体として用いることができる多くの各種タイプの材料が存在する。有用な実施形態において、粉砕媒体は、好ましくは実質的に球状である粒子、例えば、本質的に高分子樹脂からなるビーズを含むことができる。望ましくは、ビーズはチェカイらにより記載されているように、１０〜１００マイクロメートル範囲内の粒径を有する。
【００２５】
一般に、ミリング媒体としての使用に適する高分子樹脂は、化学的、物理的に不活性であり、実質的に、金属、溶媒、およびモノマーを含まず、それらがミリングの間チップ化または砕かれることを避けることを可能とする十分な硬度および破砕性に欠ける。適する高分子樹脂には、ジビニルベンゼンで架橋したポリスチレン、スチレンコポリマー、ポリ（メチルアクリル酸メチル）などのポリアクリレート、ポリカーボネート、ダーリン（Ｄｅｒｌｉｎ）（登録商標）などのポリアセタール、塩化ビニルポリマーおよびコポリマー、ポリウレタン、ポリアミド、ポリ（テトラフルオロエチレン）、例えば、テフロン（Ｔｅｆｌｏｎ）（登録商標）、および他のフルオロポリマー、高密度ポリエチレン、ポリプロピレン、セルロースエーテルおよび酢酸セルロースなどのエステル、ポリ（メタクリル酸ヒドロキシエチル）、ポリ（アクリル酸ヒドロキシエチル）、ポリシロキサンなどのシリコーン含有ポリマーなどが挙げられる。ポリマーは生分解性であることができる。代表的な生分解性ポリマーには、ポリ乳酸、ポリグリコール酸、乳酸とグリコール酸のコポリマー、ポリ酸無水物、ポリ（イミノ−カーボネート）、ポリ（Ｎ−アシルヒドロキシプロリン）エステル、ポリ（Ｎ−パルミトイル・ヒドロキシプロリノ）エステル、エチレン−酢酸ビニルコポリマー、ポリ（オルトエステル）、ポリ（カプロラクトン）、およびポリ（ホスファゼン）が挙げられる。高分子樹脂は、０．９〜３．０ｇ／ｃｍ3の密度を有することができる。高密度樹脂は、これらがより有効な粒径縮小を提供することが信じられるので、とりわけ有用である。とりわけ有用なものは、スチレン系の架橋または非架橋高分子媒体である。
【００２６】
ミリングはあらゆる適する製粉機で行うことができる。適する製粉機には、エアージェット製粉機、ローラー製粉機、ボール製粉機、磨砕製粉機、振動製粉機、遊星形製粉機、砂製粉機、および溶球製粉機が挙げられる。高速度製粉機は特に有用である。高速度製粉機とは、我々は、５メートル／秒を超える速度にミリング媒体を加速することができるミリング装置を意味する。製粉機は１以上のインペラを有する回転軸を含有することができる。こうした製粉機において、媒体に与えられる速度は、インペラ回転数／分、π、とインペラ径の積であるインペラの周速度にほぼ等しい。十分なミリング媒体速度は、例えば、９，０００ｒｐｍで運転される場合に４０ｍｍの径を有するコールズタイプののこぎり形インペラにおいて達成される。ミリング媒体、顔料、液体分散液媒体および分散剤の有用な割合は、広い制限内で変わることができ、例えば、選択される特定の材料およびミリング媒体の寸法および密度などに応じて決まる。本方法は連続式またはバッチ式で行うことができる。
【００２７】
バッチ式ミリングにおいて、＜１００μｍのミリング媒体、液体、顔料、および分散剤のスラリーは、簡単な混合を用いて調製される。このスラリーは、高速度磨砕製粉機、振動製粉機、ボール製粉機、などの従来型の高エネルギーバッチ式ミリング法において製粉することができる。このスラリーは、活性材料の最小粒径への粉砕を可能とする所定の時間帯にわたり製粉される。ミリングが完了した後、活性材料の分散液は、製粉顔料ではなくミリング媒体に対するバリアを有する簡単な篩い分けまたは濾過、例えば、５μｍの孔径を有するフィルターにより、ミリング媒体から分離される。
【００２８】
連続媒体循環ミリングにおいて、＜１００μｍのミリング媒体、液体、顔料、および分散剤のスラリーは、回路全体を通して媒体の自由通過を可能とするために＞１００μｍに調整した媒体分離器スクリーンを有する従来型媒体製粉機を通して、保持容器から連続的に循環することができる。ミリングが完了した後、活性材料の分散液は、簡単な篩い分けまたは濾過により、ミリング媒体から分離される。
【００２９】
上記いずれの方式によっても、製粉物の成分の有用な量および比率は、特定材料に応じて広く変わる。ミリング混合物の内容物は製粉物およびミリング媒体を含む。製粉物は、顔料、分散剤および水などの液体担体を含む。水性フィルタースラリーのため、顔料は、通常、ミリング媒体を除いて、製粉物中１〜５０質量％で存在する。顔料対分散剤の質量比は、２０：１〜１：２である。高速度製粉機は、モアハウス・コールズ（Ｍｏｒｅｈｏｕｓｅ−Ｃｏｗｌｅｓ）、ホックマイヤー（Ｈｏｃｋｍｅｙｅｒ）らにより製造されるものものなどの高攪拌装置である。
【００３０】
分散剤は製粉物中で別の重要な成分である。有用な分散剤には、硫酸塩（例えば、ドデシル硫酸ナトリウム）、スルホン酸塩（例えば、Ｎ−メチル−Ｎ−オレオイルタウレート）、米国特許第５，０８５，６９８号明細書および第５，１７２，１３３号明細書（例えば、ジョンクリル（Ｊｏｎｃｒｙｌ）６７８）に開示されているものなどのアクリル酸およびスチレン−アクリル酸コポリマー、および米国特許第４，５９７，７９４号明細書に開示されているものなどのスルホン化ポリエステルおよびスチレン系物質が挙げられる。顔料利用性に関連した前記の他の特許も、また、多様な有用分散剤を開示している。実施例において用いられる分散剤は、カリウムＮ−メチル−Ｎ−オレオイルタウレート（ＫＯＭＴ）およびジョンクリル６７８である。
【００３１】
ミリング時間は広く変わることができると共に、顔料、選択される機械的手段および滞留条件、初期のおよび望ましい最終粒径、などに応じて決まる。上述の有用な顔料、分散剤、およびミリング媒体を用いる水性製粉物のため、ミリング時間は、一般的に、１〜１００時間の範囲にある。製粉化顔料濃縮物は、都合よく、濾過によりミリング媒体から分離される。
【００３２】
顔料用の担体は、水性担体媒体または非水性溶媒であることができる。有用な溶媒はチェカイらにより、およびまた米国特許第５，１４５，６８４号明細書、米国特許第５，６７９，１３８号明細書、および欧州特許第４９８，４９２号明細書に開示されている。水性担体媒体は水、水性塩溶液、または水および少なくとも一つの水混和性共溶媒を含む水性溶媒混合物である。適する混合物の選択は、望ましい表面張力および粘度、選択された顔料、カラーフィルター層の乾燥時間、およびその上に顔料分散液が被覆される材料のタイプなどの特定用途の要求事項に応じて決まる。選択することができる水混和性共溶媒の代表的な例には、（１）メチルアルコール、エチルアルコール、ｎ−プロピルアルコール、イソプロピルアルコール、ｎ−ブチルアルコール、ｓｅｃ−ブチルアルコール、ｔ−ブチルアルコール、イソブチルアルコール、フルフリルアルコール、およびテトラヒドロフルフリルアルコールなどのアルコール、（２）アセトン、メチルエチルケトン、およびジアセトンアルコールなどのケトンまたはケトアルコール、（３）テトラヒドロフランおよびジオキサンなどのエーテル、（４）酢酸エチル、乳酸エチル、エチレン・カーボネート、およびプロピレン・カーボネートなどのエステル、（５）エチレングリコール、ジエチレングリコール、トリエチレングリコール、プロピレングリコール、テトラエチレングリコール、ポリエチレングリコール、グリセロール、２−メチル−２，４−ペンタンジオール、１，２，６−へキサントリオール、およびチオグリコールなどの多価アルコール、（６）エチレングリコール・モノ−メチル（または−エチル）エーテル、ジエチレングリコール・モノ−メチル（または−エチル）エーテル、プロピレングリコール・モノ−メチル（または−エチル）エーテル、トリエチレングリコール・モノ−メチル（または−エチル）エーテル、およびジエチレングリコール・ジ−メチル（または−エチル）エーテル、（７）ピロリドン、Ｎ−メチル−２−ピロリドン、および１，３−ジメチル−２−イミダゾリジノンなどの窒素含有環式化合物、および（８）ジメチルスルホキシドおよびテトラメチレンスルホンなどの硫黄含有化合物が挙げられる。
【００３３】
有用な非水性溶媒には、炭化水素、アルコール、ポリオール、エーテル、およびエステルが挙げられる。この方法に有用であると知られる溶媒には、トルエン、ヘキサン、エタノール、ブタノール、グリコール、およびＰＧＭＥＡが挙げられる。
【００３４】
この処理は、粒子の少なくとも９０質量％が３００ｎｍ未満の粒径を有する顔料粒子をもたらす。多くの場合、粒子の１００％は３００ｎｍ未満、都合よい場合に２００ｎｍ未満の粒径を有する。粒子の１００％が１００ｎｍ未満の粒径を有することは適している；しかし、これはすべてのケースにおいて可能ではなく、顔料粒子の少なくとも９０体積％が１００ｎｍ未満、望ましくは５０ｎｍ未満の粒径を有することは有用である。一部のケースにおいて、顔料粒子の９０体積％は３０ｎｍ未満の粒径を有することができる。役に立つように、顔料粒子の１０体積％以下が５ｎｍ未満の粒径を有する。
【００３５】
皮膜強度性分散液調製
一般に、続いて適切な濃度に希釈され、さらに、必要ならば皮膜で用いるために処理される濃縮製粉物の形態にある顔料分散液を作製することは望ましい。この技術は装置からのより大きな量の顔料スラリーの調製を可能とする。製粉物が溶媒中で作製される場合、それは水および／または任意の他の溶媒により適切な濃度に希釈することができる。それが水中で作製される場合、それは追加の水または水混和性溶媒のいずれかにより望ましい濃度に希釈することができる。カラーフィルターが顔料の混合物を必要とする場合、この時点で、別に製粉された顔料分散液を混合することは有用である。希釈および／または混合により、顔料分散液は、特定用途用の望ましい粘度、色、色相、飽和密度、および面被覆率に調整される。
【００３６】
有機顔料の場合において、皮膜性分散液は約３０質量％以下の顔料を含有することができるが、しかし、一般に、ほとんどのカラーフィルター皮膜用途用に約０．１〜２０質量％、都合よく約５〜１５質量％の範囲内にある。無機顔料が選択される場合、分散液は、有機顔料を用いる比較可能の分散液に較べてより高い質量％の顔料を含有する傾向にあり、無機顔料が、一般に、有機顔料よりも高い比重を有するので、一部のケースにおいて約７５％もの高さにあることができる。
【００３７】
水性担体媒体の量は、分散液全体質量に対して約７０〜９８質量％、都合よく約８０〜９５質量％の範囲にある。水およびジエチレングリコールなどの多価アルコールの混合物は、水性担体媒体として有用である。水およびジエチレングリコールの混合物の場合において、担体媒体は、通常、水３０％／ジエチレングリコール７０％〜水９５％／ジエチレングリコール５％を含有する。有用な比率は、水６０％／ジエチレングリコール４０％〜水９５％／ジエチレングリコール５％である。％は担体媒体の全体質量に基づく。
【００３８】
追加の分散剤を混合物に添加することは望ましくあることができる。有用な分散剤は上述の通りである。
【００３９】
所定の表面を被覆するための能力は、皮膜強度性分散液の表面張力により影響を受けることができる。表面張力の制御は、少量の界面活性剤の添加により達成される。用いようとする界面活性剤のレベルは、簡単な試行錯誤実験を通して決めることができる。陰イオン、非イオン性、および陽イオン界面活性剤は、米国特許第５，３２４，３４９号明細書、第４，１５６，６１６号明細書および第５，２７９，６５４号明細書に開示されているもの、ならびに多くの他の界面活性剤から選択することができる。商業用界面活性剤には、エア・プロダクツ（Ａｉｒ  Ｐｒｏｄｕｃｔｓ）からのサーフィノルズ（Ｓｕｒｆｙｎｏｌｓ）（登録商標）、デュポン（ＤｕＰｏｎｔ）からのゾニルズ（Ｚｏｎｙｌｓ）（登録商標）および３Ｍからのフルオラッヅ（Ｆｌｕｏｒａｄｓ）（登録商標）が挙げられる。これらの分散液用に有用な界面活性剤は、ディキシー・ケミカル（Ｄｉｘｉｅ  Ｃｈｅｍｉｃａｌ）からのサーファクタント（Ｓｕｒｆａｃｔａｎｔ）１０Ｇである。
【００４０】
顔料の被覆
カラーフィルターを形成するため、顔料は多くの場合基板上に被覆される。例えば、顔料を含むカラーフィルター層は、ガラスまたはプラスチックなどの、あらゆる多様な硬質および非硬質透明または半透明材料上に被覆することができる。基板は、ディスプレイ装置に取り付けることができるカラーフィルターを形成するためだけの理由で用いられる基板であることができる。別の実施形態において、基板はまた他の用途を有することができる。例えば、カラーフィルター層またはカラーフィルター層配列は、底面発光ディスプレイ装置基板の底部上に被覆することができる。なお別の有用な実施形態において、顔料はディスプレイ装置の一部を形成する発光層の頂部上に被覆することができる。ディスプレイ装置は、ＬＣＤディスプレイまたはＯＬＥＤディスプレイなどの電子ディスプレイであることができる。
【００４１】
あらゆる多様な周知の被覆および印刷技術は、皮膜強度性顔料分散液からカラーフィルターを調製するために用いることができる。これらの技術には、押出型ホッパー（Ｘ−ホッパー）コーティング、スピンコーティング、吹き付け塗装、超音波吹き付け塗装、ナイフコーティング、およびグラビアコーティングを挙げることができるがそれらに限定されない。分散液は水性または非水性であることができる。次に、被覆分散液は、一般的に、放置し乾燥されて固形または半固形皮膜を形成する。あるいは、スラリーは、例えば、ゲル化材料または架橋モノマーを含んで固形または半固形皮膜を生成することができる。皮膜強度性顔料分散液は、例えば、電子ディスプレイ用のカラー化ピクセルの配列中に、カラーフィルターをパターン化するために有用なものとして技術上周知の１以上のフォトレジスト化合物を含むことができる。こうしたケースにおいて、被覆分散液の処理は、パターン化カラーフィルターを形成するためにパターン化露光および露光後処理を含むことができる。
【００４２】
最終カラーフィルター層は、望ましくは、質量で少なくとも１０％の色顔料、都合よく少なくとも２５％の色顔料、および有用には少なくとも５０％の色顔料を含む。
【００４３】
緑フィルター顔料
本発明による有用な緑色フィルターは、スペクトルの緑領域（５００〜６００ｎｍ）における良好な光透過率、およびスペクトルの赤および青領域における良好な光吸収を有する。この緑色フィルターの一つの有用な実施形態は、緑領域における良好な透過率および６００〜７００ｎｍ範囲内の波長で最大吸収を有する第１顔料、および緑領域における良好な透過率および４００〜５００ｎｍ範囲内の波長で最大吸収を有する第２顔料を有する。
【００４４】
緑領域における良好な透過率および６００〜７００ｎｍ範囲内の波長で最大吸収を有する顔料の一つの有用なクラスは、メタロフタロシアニンである。ピグメントブルー１５（銅フタロシアニン）などの市販されているメタロフタロシアニン顔料はそれらの優れた耐光性で周知であるけれども、それらは、色相において緑よりも一段と青にある傾向にあり、従って、緑色フィルターでの使用に最適とは言えない。ヒドロキシアルミニウム・フタロシアニンは、銅フタロシアニンよりも緑の強い色相を示すが、しかし比較的不良の耐光性に悩む。第１顔料要求事項用の優れた色相、および耐光性の両方を表示する顔料の一つのクラスは、米国特許第４，３１１，７７５号明細書においてレーガン（Ｒｅｇａｎ）により記載されているようないわゆる架橋アルミニウムフタロシアニンである。これらの顔料は、一般的に、それぞれ以下の式により表されるシロキサン架橋アルミニウムフタロシアニンおよびホスホン酸塩架橋アルミニウムフタロシアニンである：
【化１】
2014115661.tif 000003
式中、Ｐｃは置換または非置換フタロシアニン環を表し、Ｒはアルキル基、アリール基、またはアラルキル基であり、ｎは０〜４の整数である。これらの顔料のさらに詳細な説明用には、米国特許第４，３１１，７７５号明細書を参照すること。有用なシロキサン架橋アルミニウムフタロシアニンは、ビス（フタロシアニルアルミノ）テトラフェニルジシロキサン（以下の構造体３、Ｐｃは非置換基であり、Ｒはフェニル基であり、ｎは２である）である。ビス（フタロシアニルアルミノ）テトラフェニルジシロキサンの、銅フタロシアニン、ヒドロキシアルミニウム・フタロシアニン、または両方のいずれかとの混合物は、また、ビス（フタロシアニルアルミノ）テトラフェニルジシロキサンが混合物の少なくとも８０質量％を含むという条件で用いることができる。
【化２】
2014115661.tif 000004
【００４５】
架橋アルミニウムフタロシアニン化合物は銅フタロシアニン化合物よりも緑が濃いが、一方で、それらは、なお、青領域において有意な透過率を有する。緑フィルターにおいて有効であるため、それらは、望ましくは、４００〜５００ｎｍ範囲内の波長で最大吸収を有する第２顔料と組み合わされる。用いることができる顔料の一つのクラスは、モノアゾ黄色顔料クラス、またはさらに簡単にモノアゾ顔料として商業的に知られるものである。有用な黄色顔料には、ピグメントイエロー（Ｐｉｇｍｅｎｔ  Ｙｅｌｌｏｗ）１３８、ピグメントイエロー１３９、ピグメントイエロー１８０、ピグメントイエロー７４、ピグメントイエロー１８５、ピグメントイエロー１５４が挙げられ、それらの混合物が好ましい。とりわけ好ましいものは、ピグメントイエロー７４である。顔料番号はカラーインデックス中に指定される通りである。
【００４６】
顔料粒子が本明細書において記載されるように調製される場合に、第１顔料対第２顔料の有用な比率は、質量で４０：６０〜７５：２５の範囲にあることが見出されてきた。こうした分散液から調製されるカラーフィルター層は、可視スペクトルの緑領域において良好な透過率を有し、一方でスペクトルの他領域において良好な吸収を有することができる。そのように調製される緑フィルター層は、５２０ｎｍの波長で６０％以上の、しかし５９０ｎｍの波長で１０％以下、有効には５８０ｎｍの波長で１０％以下、且つ４８０ｎｍの波長で１０％以下の最大透過率を有することができる。こうしたフィルター層の半分の高さでの幅は８０ｎｍ以下であることができる。半分の高さでの幅は最大透過率の２分の１での透過率ピークの幅として定義される。こうしたフィルター層は、ＣＩＥ標準光源Ｄ６５または標準光源Ｃを用いて計算される場合に、式０．１９≦ｘ≦０．２４および０．６８≦ｙ≦０．７２を満足させる１９３１ＣＩＥ・ＸＹＺ比色分析系中の色度座標（ｘ、ｙ）を有する。見られるように、これは極めて純粋な緑色である。
【００４７】
分散液調製
架橋アルミニウムフタロシアニン分散液の調製
架橋アルミニウムフタロシアニン分散液を、２５Ｃ水でのジャケット付き３７Ｌステンレス鋼容器に、架橋アルミニウムフタロシアニン顔料１６００ｇ、カリウムＮ−オレイル−Ｎ−メチルタウレート分散剤９６０ｇ、高純水５４４０ｇおよび架橋ポリスチレンジビニルベンゼンからなる５０マイクロメートルミリング媒体８０００ｇを添加することにより調製した。１５２ｍｍ径ホックメイヤー（Ｈｏｃｋｍｅｙｅｒ）（登録商標）ポリ（Ｐｏｌｙ）高剪断分散機ブレードにより、１６時間にわたり２５４６ｒｐｍの平均速度で混合物を攪拌した。ミリング後、分散液を５マイクロメートルフィルターによりミリング媒体から分離し、さらに、高純水により希釈して１１．６５質量％濃度の顔料にした。
【００４８】
ピグメントイエロー７４分散液の調製
ピグメントイエロー７４の混合物を、冷水でのジャケット付き５Ｌステンレス鋼容器に、ピグメントイエロー７４バーチウッドイエロー（Ｂｉｒｃｈｗｏｏｄ  Ｙｅｌｌｏｗ）（ドミニオンカラー）顔料１５０ｇ、水酸化カリウムにより９５％中和されたジョンクリル（登録商標）６７８分散剤の２９．１質量％水溶液１２９．３ｇ、高純水７２０．７ｇを添加することにより調製した。５０ｍｍ径ローターステイタ・ブレードにより、３時間にわたり１４００ｒｐｍの平均速度で混合物を予混合した。予混合段階後、架橋ポリスチレンジビニルベンゼンからなる５０マイクロメートルミリング媒体１２００ｇを添加し、７０ｍｍ径高剪断コールズ分散機ブレードにより、１１５時間にわたり１４００ｒｐｍの平均速度で混合物を攪拌した。ミリング後、５マイクロメートルガラス繊維フィルターを通しての濾過により分散液をミリング媒体から分離し、さらに、高純水により希釈して１０．４２質量％顔料濃度にした。
【００４９】
表１は、以下に記載されるようなカラーフィルターを作製するために用いられた上記の調製分散液中の顔料、分散剤、および水の相対量を示す。表１は、また、マイクロトラック（Ｍｉｃｒｏｔｒａｃ）（登録商標）ＵＰＡ１５０粒子分析器を用いる動的光散乱により測定される分散液中の顔料の粒径分布を示す。１１１０Ｘ倍率での透過光顕微鏡による分散液の吟味では、すべての粒子がうまく分散されていることを示した。
【００５０】
【表１】
2014115661.tif 000005
【００５１】
フィルター調製
本発明の緑フィルター（Ｇｉ）
上記架橋アルミニウムフタロシアニン分散液５４．２４ｇを、上記ピグメントイエロー７４分散液３０．１９ｇ、ジョンクリル６７８、１９．０７ｇ、および１０％界面活性剤１０Ｇ溶液１０滴と混合した。次に、得られるスラリーを、１．２ｃｍ3／ｆｔ2の速度でｘ−ホッパーシリンジコーターを用いてポリエステルシート上に被覆した。これは乾燥時２．２マイクロメートルの平均厚さを有する皮膜を提供した。
【００５２】
第１比較フィルター
比較緑フィルター１（Ｇc1）を市販されているＬＣＤテレビから得た。
【００５３】
上記フィルターの可視透過率スペクトルを、一体型フィルターを有するパーキン・エルマー（Ｐｅｒｋｉｎ−Ｅｌｍｅｒ）ラムダ１２分光計により測定した。結果を以下の表に示す。
【表２】
2014115661.tif 000006
本発明の緑フィルターの１／２ピーク透過率でのバンド幅は、比較緑フィルターのそれよりも有意に狭い。また、本発明緑フィルター用の浅色および深色尾部は、比較緑フィルターのそれらよりも、赤および青のスペクトル領域において一段と低くある。これらのスペクトル透過率特性は、本発明緑フィルターが、比較緑フィルターよりも、ピーク透過率でより低いけれども一段と純粋な緑であることを意味する。
【００５４】
フィルターの色純度は、さらに、１９３１ＣＩＥ色度図上にプロットされるカラーポイントの純度を測定するために用いられる一般的なＣＩＥ基準である刺激純度により実証することができる。選択された光源のスペクトル特性は、カラーフィルターのスペクトル透過率により、およびＣＩＥ  Ｃｅｎｔｒａｌ  Ｂｕｒｅａｕ  ｉｎ  Ｖｉｅｎｎａ，Ａｕｓｔｒｉａにより出版された“Ｃｏｌｏｒｉｍｅｔｒｙ”，ＣＩＥ  Ｐｕｂｌｉｃａｔｉｏｎ  １５：２００４  ３ｒｄ  Ｅｄｉｔｉｏｎに記載されている１９３１ＣＩＥ等色関数によりカスケードすることができる。このカスケードの結果は、１９３１ＣＩＥ色度図上の所定の光源に関する色度座標のセットである。刺激純度は、光源点、カラーポイント、およびスペクトル軌跡ポイントを線に結ぶ線セグメントの長さに対する、光源ポイントをカラーポイントと結ぶ線セグメントの長さである。刺激純度１．０を有する色はスペクトル軌跡上にあり、ありうる最も純粋なスペクトル色を表す。さらに、所定の標準からの差を以下の式により計算することができる：
デルタＣＩＥｘ、ｙ＝ＳＱＲＴ［（ｘ1−ｘNTSC）2＋（ｙ1−ｙNTSC）2］
【００５５】
緑フィルターがＣＩＥ標準光源Ｃ、および１９３１ＣＩＥ等色関数によりカスケードされる場合に、以下の表は得られる色度座標を示す。本発明の緑フィルター用の得られるＣＩＥ色度座標は、比較緑フィルター用のそれらよりもｘが低く、ｙが有意に高くあり、本発明の緑フィルターをより黄色が少なく、一段と純粋な緑色とする。
【表３】
2014115661.tif 000007
【００５６】
本発明の緑は比較の緑フィルターよりも一段と高い刺激純度を有し、それはＮＴＳＣ緑原色用の刺激純度に極めて近い。ＮＴＳＣ緑原色は、これまで作製された最も純粋な標準緑原色である。ＮＴＳＣ標準が１９５３年に設定された時に、緑原色はケイ酸亜鉛に基づいた。緑ケイ酸亜鉛ＮＴＳＣ原色の輝度は許容できないほどに低かった。ＴＶ産業が緑ケイ酸亜鉛原色から離れるにつれて、純粋さに劣る緑色度という代償を払うがケイ酸亜鉛の２倍の輝度を供給するであろう新しい緑原色が見出された。ＴＶ産業は、輝度問題のせいで、１９５３年以来これまで純粋ＮＴＳＣ緑原色色度に戻ることはできなかった。本発明の緑は、１９５３年にＮＴＳＣ標準により設定された最も純粋な緑原色が１９５３年のケイ酸亜鉛緑原色よりも高い輝度を有して戻ってくることを可能とする。本発明の緑色度はＮＴＳＣ緑原色色度に近接して存在する。比較緑フィルターに対するｘ、ｙデルタは、本発明の緑フィルターに対するものよりも一段と大きくあり、比較緑フィルターを一段と純粋さに劣る緑色にする。本発明の緑フィルターは、比較緑フィルター、または米国特許第６，８５６，３６４号明細書においてヤマシタにより教示される緑フィルターのいずれよりも一段と純粋性が高くある。
【００５７】
本発明は、特にその一部の好ましい実施形態に関連して詳細に記載されてきたが、しかし、変形および修正が本発明の精神および範囲内で達成することができることは理解される。
【００５８】
本明細書で言及された特許および他の文献は、引用により本明細書において包含される。
【００５９】
部品表
１０    電子ディスプレイ
１５    電子ディスプレイ
２０ａ    ピクセル群
２０ｂ    ピクセル群
２０ｃ    ピクセル群
２０ｄ    ピクセル群
２１ａ    ピクセル
２１ｂ    ピクセル
２１ｃ    ピクセル
２１ｄ    ピクセル
２５ａ    赤色フィルター
２５ｂ    緑色フィルター
２５ｃ    青色フィルター
３０ａ    陽極
３０ｂ    陽極
３０ｃ    陽極
３５    空孔注入層
４０    空孔輸送層
４５    発光層
５０    発光層
５５    電子輸送層
６０    電子注入層
７０    有機ＥＬ素子
８０    ＯＬＥＤ基板
８５    フィルター基板
９０    陰極
【図１ａ】
2014115661.tif 000008
【図１ｂ】
2014115661.tif 000009
【図１ｃ】
2014115661.tif 000010
【図１ｄ】
2014115661.tif 000011
【図２ａ】
2014115661.tif 000012
【図２ｂ】
2014115661.tif 000013
【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
ａ．６００〜７００ｎｍの波長でその最大吸収を有する第１顔料であって、該第１顔料粒子の少なくとも９０体積％は３００ｎｍ未満の粒径を有する、第１顔料、および
ｂ．４００〜５００ｎｍの波長でその最大吸収を有する第２顔料であって、該第２顔料粒子の少なくとも９０体積％は３００ｎｍ未満の粒径を有する、第２顔料、
を含んでなる緑フィルター層を有する緑色フィルターであって、
ｃ．該緑フィルター層が５２０ｎｍの波長で６０％以上の、５９０ｎｍの波長で１０％以下の、および４８０ｎｍの波長で１０％以下の透過率を有すること、
を特徴とする前記緑色フィルター。
【請求項２】
第１顔料粒子の少なくとも９０体積％が１００ｎｍ未満の粒径を有すると共に、第２顔料粒子の少なくとも９０体積％が５０ｎｍ未満の粒径を有する請求項１に記載の緑色フィルター。
【請求項３】
第１顔料粒子の１０体積％以下が５ｎｍ未満の粒径を有し、第２顔料粒子の１０体積％以下が５ｎｍ未満の粒径を有すると共に、第１顔料粒子の少なくとも９０体積％が５０ｎｍ未満の粒径を有し、第２顔料粒子の少なくとも９０体積％が３０ｎｍ未満の粒径を有する請求項２に記載の緑色フィルター。
【請求項４】
第１顔料がメタロフタロシアニン顔料を含む請求項１に記載の緑色フィルター。
【請求項５】
第１顔料対第２顔料の質量比が４０：６０〜７５：２５の範囲にある請求項１に記載の緑色フィルター。
【請求項６】
請求項１に記載の緑色フィルターを含むディスプレイ装置。
【請求項７】
緑フィルター層が、式０．１９≦ｘ≦０．２４および０．６８≦ｙ≦０．７２を満たすＣＩＥ標準光源Ｄ６５を用いて計算される、１９３１ＣＩＥ・ＸＹＺ比色系における色度座標（ｘ、ｙ）を有する請求項１に記載の緑色フィルター。
【請求項８】
ａ）第１顔料、該顔料用の担体、および分散剤を含有する顔料混合物を提供し、
ｂ）１００マイクロメートル未満の平均粒径を有する硬質のミリング媒体により該顔料混合物を混合し、
ｃ）段階ｂ）の混合物を高速度製粉機中に導入し、
ｄ）該顔料粒子の少なくとも９０体積％が１００ｎｍ未満の粒径を有する顔料分散液が得られるまで該混合物を粉砕し、
ｅ）段階ｄ）で粉砕された該分散液から該ミリング媒体を分離し、
ｆ）段階ａ）〜ｅ）を第２顔料用に繰り返し、
ｇ）第１および第２顔料の分散液を混合し、および
ｈ）得られる分散液を基板上に被覆して緑フィルター層を形成する、
段階を含む、請求項１〜７のいずれか１項に記載の緑フィルター層を有する緑色フィルターを形成する方法。
【請求項９】
ａ．６００〜７００ｎｍの波長でその最大吸収を有する第１顔料、および
ｂ．４００〜５００ｎｍの波長でその最大吸収を有する第２顔料、
を含んでなる緑フィルター層を有する緑色フィルターであって、
ｃ．該緑フィルター層が、式０．１９≦ｘ≦０．２４および０．６８≦ｙ≦０．７２を満たすＣＩＥ標準光源Ｄ６５を用いて計算される、１９３１ＣＩＥ・ＸＹＺ比色系における色度座標（ｘ、ｙ）を有すること、
を特徴とする前記緑色フィルター。